Brevet FR2507367A1 — publié le 19821210

L'invention a trait au domaine des courroies d'entraînement utilisées pour l'entraînement des bobines de bande dans des enregistreurs à bande magnétique, et elle concerne plus particulièrement des courroies destinées à des enregistreurs à bande soumis à des conditions ambiantes extrêmes, y compris de basses températures. Dans un type particulier d'enregistreur à bande magnétique décrit en détail, par exemple, dans le brevet des Etats-Unis d'Amérique No 3 692 255, une courroie, placée en contact avec la bande enroulée sur les bobines et entraînée par un cabestan, est utilisée pour l'entraînement des bobines Ce type d'enregistreur a été largement appliqué aux entraînements de cassettes utilisés dans des équipements périphériques d'ordinateurs De plus, ce type d'enregistreur peut être utilisé de façon particulièrement avantageuse pour l'accumulation de données numériques en aéronautique militaire et commerciale. Cependant, on a déterminé que les courroies d'en- trainement disponibles dans le commerce ne conviennent pas à des enregistreurs utilisés en aéronautique et soumis à la fois à des températures très élevées et très basses, généralement comprises entre 550 C et + 710 C Les courroies de l'art antérieur disponibles dans le commerce sont limitées à une plage de températures de + 50 C à + 450 C qui ne convient pas aux applications à des enregistreurs pour l'aéronautique. Un autre inconvénient des courroies antérieures résulte également de la matière les composant qui limite notablement le rapport du rayon d'une bobine de bande remplie au rayon d'une bobine de bande vide, à une valeur de 2 à 1, ce qui a pour résultat une limitation indésirable de la longueur de bande magnétique pouvant être utilisée sur des bobines d'une dimension donnée. L'invention a donc pour objet une courroie pour l'entraînement de bobines de bande dans un enregistreur à bande magnétique pouvant fonctionner à des températures extrêmes L'invention a pour autre objet une courroie d'entraînement de bobines de bande dans un enregistreur à bande magnétique, courroie constituée sensiblement de caoutchouc siliconé Le caoutchouc siliconé est composé d'une chaîne de polymère siliconé possédant des groupes de substitution constitués de méthyle, de phényle et de vinyle, et est vulcanisé avec un agent de vulcanisation constitué de peroxyde. L'invention sera décrite plus en détail en regard du dessin annexé à titre d'exemple nullement limitatif et sur lequel la figure unique est une vue de dessus d'un enre- gistreur à bande magnétique. La figure unique représente un exemple d'un enre- gistreur à bande magnétique utilisant une courroie pour l'entraînement de bobines de bande du type décrit en détail dans le brevet N O 3 692 255 précité Comme représenté sur la figure, deux bobines 10 et 12 de bande sont montées de manière à pouvoir tourner sur une platine 14 de base au moyen de deux moyeux 16 et 18 Une bande magnétique 20 d'enregistrement est enroulée sur les bobines 10 et 12 et passe sur des guides 22, 24, 26, 28 et 30 qui servent à guider la bande sur des têtes magnétiques d'enregistrement 32, 34 et 36. Pour faire tourner les bobines et pour faire passer la bande magnétique 20 devant les têtes d'enregistrement 32, 34 et 36, une courroie 38 d'entraînement est enroulée sur un cabestan mené 40 et sur des galets 42 et 44 de guidage de la courroie afin que cette courroie 38 porte contre un tronçon de la bande 20 enroulée sur les bobines 10 et 12. Etant donné que la courroie 38 d'entraînement est en contact de frottement avec un tronçon de la bande magnétique 20 sur les bobines 10 et 12, une rotation du cabestan 40 provoque un déplacement de la courroie d'entraînement par rapport aux bobines 10 et 12, ce qui a pour effet de dérouler la bande 20 d'une bobine et de l'enrouler sur l'autre bobine et de la faire passer devant les têtes d'enregistrement 32, 34 et 36. La matière préférée pour la courroie 38 d'entraîne- ment est du caoutchouc siliconé et, dans la forme préférée de réalisation, cette matière est composée d'un caoutchouc siliconé ayant des groupes de substitution constitués de méthyle, de phényle et de vinyle sur la chaîne de polymère. Cette matière est décrite dans "the 1979 Annual Book of ASTM Standards", partie 37, publié par the American Society for Testing and Materials, et elle est commercialisée par la firme General Electric Company en tant que caoutchouc siliconé du type "SE 5563 U" Le caoutchouc siliconé de base est de préférence vulcanisé au moyen d'un agent de vulcanisation constitué de peroxyde, par exemple du peroxyde de bis( 2,4- dichlorobenzoyle) qui est commercialisé par les firmes Noury Chemical Corporation et the Pennwalt Corporation, respectivement, sous les marques commerciales "Cadox TS-50 " et "Luperco CST". Dans le cycle de vulcanisation, on utilise un agent de vulcanisation à raison de 1,6 % en poids et le caoutchouc est vulcanisé sous pression pendant 10 minutes, à une température de + 125 C Le processus de postvulcanisation doit avoir lieu pendant 4 heures à une température de + 205 C. Une courroie 38 d'entraînement constituée de la matière décrite ci-dessus peut fonctionner de façon satis- faisante dans un enregistreur à bande du type montré sur la figure unique, sur une plage de températures de -55 à + 71 C De plus, une courroie d'entraînement 38 composée de cette matière permet un rapport des rayons des bobines pleine et vide supérieur à 2:1. Il va de soi que de nombreuses modifications peuvent être apportées à la courroie d'entraînement décrite et représentée sans sortir du cadre de l'invention. REVENDICATIONS 1 Courroie d'entraînement destinée à porter contre une bande magnétique ( 20) et à entraîner cette bande et des bobines ( 10, 12) de bande dans un enregistreur à bande magnétique, caractérisée en ce qu'elle est constituée de caoutchouc siliconé comprenant une chaîne de polymère siliconé et de groupes de substitution sur la chaîne de polymère. 2 Courroie d'entraînement selon la revendication 1, caractérisée en ce que les groupes de substitution com- prennent du méthyle, du phényle et du vinyle. 3 Courroie -d'entraînement selon l'une des reven- dications 1 et 2, caractérisée en ce que le caoutchouc silicone est vulcanisé avec un agent de vulcanisation compre- nant du peroxyde.